ПОЛИМЕРЫ, ИЗГОТОВЛЕННЫЕ С МЕТАЛЛОЦЕНОВЫМИ КАТАЛИЗАТОРАМИ, ДЛЯ ПРИМЕНЕНИЯ В ИЗДЕЛИЯХ, ИЗГОТОВЛЕННЫХ ЦЕНТРОБЕЖНЫМ И ИНЪЕКЦИОННЫМ ФОРМОВАНИЕМ

1. Сополимер этилена и α-олефина, полученный взаимодействием, по меньшей мере, одного металлоценового катализатора на носителе, этилена и, по меньшей мере, одного другого α-олефина в газофазном реакторе; сополимер, имеющий следующие свойства:
3
а) плотность от 0,890 до 0,970 г/см;
b) индекс расплава от 0,7 до 200 дг/мин;
с) соотношение индекса расплава, равное 25 или менее;
d) значение ESCR, равное 1000 ч или более; и
е) 1% момент сопротивления сечения, равный 75000 psi или более; и
f) молекулярно-массовое распределение менее 3,5,
где сополимер имеет максимум температуры расплава дифференциальной сканирующей калориметрии, представленный единичным пиком.
2. Сополимер по п.1, где этилен α-олефиновый сополимер имеет соотношение индекса раплава от 15 до 25.
3. Сополимер по п.1, где этилен α-олефиновый сополимер имеет соотношение индекса раплава от 15 до 20.
4. Сополимер по п.1, где этилен α-олефиновый сополимер имеет содержание экстрагируемого гексана, равное 2,0 вес. % или менее.
5. Сополимер по п.4, где этилен α-олефиновый сополимер имеет содержание экстрагируемого гексана, равное 1,5 вес. % или менее.
6. Сополимер по п.5, где этилен α-олефиновый сополимер имеет содержание экстрагируемого гексана, равное 1,4 вес. % или менее.
7. Композиция, содержащая сополимер по любому из пп.1-6.
8. Изделие, полученное центробежным формованием композиции по п.7.
9. Сополимер по п.6, где при CRYSTAF анализе 90% этилен α-олефинового сополимера кристаллизуется в температурном интервале 50°C или менее и имеет максимальную температуру в CRYSTAF эксперименте, равную 85°C или менее.
10. Сополимер по п.9, где при CRYSTAF анализе 90% этилен α-олефинового сополимера кристаллизуется в температурном интервале 30°C или менее и имеет максимальную температуру в CRYSTAF эксперименте, равную 84°C или менее.
11. Сополимер по п.10, где при CRYSTAF анализе 90% этилен α-олефинового сополимера кристаллизуется в температурном интервале 20°C или менее и имеет максимальную температуру в CRYSTAF эксперименте, равную 84°C или менее.
12. Сополимер по п.11, где при CRYSTAF анализе 90% этилен α-олефинового сополимера кристаллизуется в температурном интервале 20°C или менее и имеет максимальную температуру в CRYSTAF эксперименте, равную 82°C или менее
13. Способ получения этилен α-олефинового сополимера, содержащий полимеризацию этилена и α-олефина взаимодействием этилена и, по меньшей мере, одного другого α-олефина с металлоценовым катализатором в газофазном реакторе под давлением от 0,7 до 70 бар и при температуре реактора от 20 до 150°C с образованием этилен α-олефинового сополимера, где этилен α-олефиновый сополимер удовлетворяет следующим условиям:
3
а) плотность от 0,890 до 0,970 г/см;
b) индекс расплава от 0,7 до 200 дг/мин;
с) соотношение индекса расплава, равное 25 или менее;
d) значение ESCR, равное 1000 ч или более; и
е) 1% момент сопротивления сечения, равный 75000 psi или более.
f) молекулярно-массовое распределение менее 3,5,
где сополимер имеет максимум температуры расплава дифференциальной сканирующей калориметрии, представленный одиночным пиком.
14. Способ по п.13, где этилен α-олефиновый сополимер имеет соотношение индекса расплава от 15 до 25.
15. Способ по п.13, где этилен α-олефиновый сополимер имеет соотношение индекса расплава от 15 до 20.
16. Способ по любому из пп.13-15, где этилен α-олефиновый сополимер имеет содержание экстрагируемого гексана 2,0 вес. % или менее.
n
n
n
n
n
n
n
n
n
n
1-12
2-12
6-12
7-20
1-12
6-16
7-18
1-12
6-12
1-12
17 Способ по п.13, где металлоцен выбирают из группы, состоящей из бис(н-пропилциклопентадиенил)гафний X, бис(н-бутилциклопентадиенил)гафний X, бис(н-пентилциклопентадиенил) гафний X, (н-пропилциклопентадиенил)(н-бутилциклопентадиенил)гафний X, бис[(2-триметилсилилэтил)циклопентадиенил]гафний X, бис(триметилсилилциклопентадиенил)гафний X, диметилсилилбис(н-пропилциклопентадиенил)гафний X, диметилсилилбис(н-бутилциклопентадиенил)гафний X, бис(1-н-пропил-2-метилциклопентадиенил)гафний X, (н-пропилциклопентадиенил)(1-н-пропил-3-н-бутилциклопентадиенил)гафний X; где X выбирают из группы, состоящей из ионов галогенов, гидридов, C алкилов, C алкенилов, C арилов, C алкиларилов, C алкоксилов, C арилоксилов, C алкиларилоксилов, С фторалкилов, C фторарилов и C углеводородов, содержащих гетероатом, и их замещенных производных и комбинаций, и где n представляет собой 0 или целое число от 1 до 4.
18. Способ по п.13, где по меньшей мере один металлоценовый катализатор на носителе наносят на диоксид кремния.
19. Способ по п.18, где, по меньшей мере, один металлоценовый катализатор на носителе взаимодействует с, по меньшей мере, одним активатором.
20. Способ по п.19, где активатор представляет собой алюмоксан.
21. Этилен α-олефиновый сополимер, полученный взаимодействием, по меньшей мере, одного металлоценового катализатора на носителе, этилена и α-олефина в газофазном реакторе; сополимер, имеющий следующие свойства:
3
3
a) плотность от 0,930 г/см до 0,970 г/см;
b) индекс раплава от 10 дг/мин до 200 дг/мин;
c) соотношение индекса расплава от 10 до 25;
d) частичный вес 3 г или более и частичная длина 38 см или более при определении текучести в спиральной форме; и
e) вязкость при нулевом сдвиге 150 Па·с или менее.
f) молекулярно-массовое распределение менее 3,5,
где сополимер имеет максимум температуры расплава дифференциальной сканирующей калориметрии, представленный одиночным пиком.
22. Сополимер по п.21, где упомянутый этилен α-олефиновый сополимер имеет соотношение индекса расплава от 15 до 25.
23. Сополимер по п.21, где упомянутый этилен α-олефиновый сополимер имеет соотношение индекса расплава от 15 до 20.
24. Сополимер по любому из пп.21-23, где упомянутый этилен α-олефиновый сополимер имеет содержание экстрагируемого гексана 2,0% или менее.
25. Сополимер по п.24, где упомянутый этилен-α-олефиновый сополимер имеет содержание экстрагируемого гексана 1,5% или менее.
26. Сополимер по п.25, где упомянутый этилен-α-олефиновый сополимер имеет содержание экстрагируемого гексана 1,4% или менее.
27. Композиция, содержащая этилен-α-олефиновый сополимер по любому из пп.21-26.
28. Изделие, полученное инъекционным формованием композиции по п.27.
29. Сополимер по п.21, где вязкость при нулевом сдвиге составляет 120 Па·с или менее.
30. Сополимер по п.21, где при CRYSTAF анализе 90% этилен-α-олефинового сополимера кристаллизуется в температурном интервале 50°C или менее и имеет максимальную температуру в CRYSTAF эксперименте, равную 85°C или менее.
31. Сополимер по п.30, где при CRYSTAF анализе 90% этилен-α-олефинового сополимера кристаллизуется в температурном интервале 30°C или менее и имеет максимальную температуру в CRYSTAF эксперименте, равную 84°C или менее.
32. Сополимер по п.31, где при CRYSTAF анализе 90% этилен-α-олефинового сополимера кристаллизуется в температурном интервале 20°C или менее и имеет максимальную температуру в CRYSTAF эксперименте, равную 84°C или менее.
33. Сополимер по п.32, где при CRYSTAF анализе 90% этилен-α-олефинового сополимера кристаллизуется в температурном интервале 20°C или менее и имеет максимальную температуру в CRYSTAF эксперименте, равную 82°C или менее.
34. Способ получения этилен-α-олефинового сополимера, включающий полимеризацию этилена и α-олефина взаимодействием этилена и, по меньшей мере, одного другого α-олефина с металлоценовым катализатором в газофазном реакторе под давлением от 0,7 до 70 бар и при температуре реактора от 20 до 150°C с образованием этилен-α-олефинового сополимера, где этилен α-олефиновый сополимер удовлетворяет следующим условиям:
3
3
a) плотность от 0,930 г/см до 0,970 г/см;
b) индекс раплава от 10 дг/мин до 200 дг/мин;
c) соотношение индекса расплава от 10 до 25;
d) частичный вес 3 г или более и частичная длина 38 см или более при определении текучести в спиральной форме; и
e) вязкость при нулевом сдвиге 150 Па·с или менее; и
f) молекулярно-массовое распределение менее 3,5,
где сополимер имеет максимум температуры расплава дифференциальной сканирующей калориметрии, представленный одиночным пиком.
n
n
n
n
n
n
n
n
n
n
1-12
2-12
6-12
7-20
1-12
6-16
7-18
1-12
6-12
1-12
35. Способ по п.34, где металлоцен выбирают из группы, состоящей из бис(н-пропилциклопентадиенил)гафний X, бис(н-бутилциклопентадиенил)гафний X, бис(н-пентилциклопентадиенил) гафний X, (н-пропилциклопентадиенил)(н-бутилциклопентадиенил)гафний X, бис[(2-триметилсилилэтил)циклопентадиенил]гафний X, бис(триметилсилилциклопентадиенил)гафний X, диметилсилилбис(н-пропилциклопентадиенил)гафний X, диметилсилилбис(н-бутилциклопентадиенил)гафний X, бис(1-н-пропил-2-метилциклопентадиенил)гафний X, (н-пропилциклопентадиенил)(1-н-пропил-3-н-бутилциклопентадиенил)гафний X; где X выбирают из группы, состоящей из: ионов галогенов, гидридов, C алкилов, C алкенилов, C арилов, C алкиларилов, C алкоксилов, C арилоксилов, C алкиларилоксилов, С фторалкилов, C фторарилов и C углеводородов, содержащих гетероатом, и их замещенных производных и комбинаций; где n представляет собой 0 или целое число от 1 до 4.
36. Способ по п.34 или 35, где металлоценовый катализатор контактирует с, по меньшей мере, одним материалом-носителем.
37. Способ по п.34 или 35, где металлоценовый катализатор контактирует с, по меньшей мере, одним активатором.
38. Способ по п.37, где активатор представляет собой алюмоксан.